【手続補正書】
【提出日】平成28年11月2日(2016.11.2)
【手続補正１】
【補正対象書類名】明細書
【補正対象項目名】００６５
【補正方法】変更
【補正の内容】
【００６５】
本発明の他の態様は、明細書の考慮、および本明細書で開示される本発明の実施から、当業者にとって明らかである。明細書および実施例は典型としてのみ解されるよう意図されたものであり、本発明の真の範囲は次の特許請求の範囲によって示される。
本明細書の開示内容は、以下の態様を含み得る。
（態様１）
フェリエライト（ＦＥＲ）骨格タイプと、第２の四価または三価金属酸化物に対する第１の四価金属酸化物の約１０以上のモル比と、約２００ｎｍ以下の平均結晶サイズとを有する、結晶性ミクロ多孔質材料。
（態様２）
あらゆる結晶の寸法において、約２００ｎｍ以下の結晶サイズを有する、態様１に記載の結晶性ミクロ多孔質材料。
（態様３）
該第１の四価金属酸化物がシリカを含み、該第２の四価金属酸化物がアルミナを含み、アルミナに対するシリカの該モル比（ＳＡＲ）が約１０〜約６０の範囲にある、態様１に記載の結晶性ミクロ多孔質材料。
（態様４）
あらゆる結晶の寸法において、約１００ｎｍ以下の平均結晶サイズを有する、態様１に記載の結晶性ミクロ多孔質材料。
（態様５）
少なくとも１つの水素化機能性金属を更に含む、態様１に記載の結晶性ミクロ多孔質材料。
（態様６）
該少なくとも１つの水素化機能性金属がＰｔ、Ｐｄ、Ｒｈ、Ｒｕ、Ｎｉ、Ｒｅおよびこれらの混合物から選ばれる、態様４に記載の結晶性ミクロ多孔質材料。
（態様７）
窒素酸化物の選択的触媒還元および／または亜酸化窒素の触媒分解のための少なくとも１つの遷移金属を更に含む、態様１に記載の結晶性ミクロ多孔質材料。
（態様８）
該少なくとも１つの遷移金属がＣｕおよびＦｅから選ばれる、態様６に記載の結晶性ミクロ多孔質材料。
（態様９）
結晶性ミクロ多孔質材料の表面積が約３００ｍ２／ｇ〜約４５０ｍ２／ｇの範囲にある、態様１に記載の結晶性ミクロ多孔質材料。
（態様１０）
結晶性ミクロ多孔質材料の細孔体積が約０．１０ｃｃ／ｇ〜約０．２０ｃｃ／ｇの範囲にある、態様１に記載の結晶性ミクロ多孔質材料。
（態様１１）
フェリエライト（ＦＥＲ）骨格タイプと、約１０以上の、アルミナに対するシリカのモル比（ＳＡＲ）と、約２００ｎｍ以下の平均結晶サイズとを有する結晶性ミクロ多孔質材料を調製する方法であって、
シリカ源、アルミナ源、アルカリ金属源、ならびに有機構造規定剤であって、
・第１有機構造規定剤（ＯＳＤＡ−１）および
・フェリエライト構造の形成を促進する第２有機構造規定剤（ＯＳＤＡ−２）
を、ＯＳＤＡ−２に対するＯＳＤＡ−１のモル比が約０．２〜約１．０の範囲にあるように含む有機構造規定剤を含む、合成混合物を形成すること：および、
該合成混合物を、約１２０〜約２００℃の範囲の温度に、該材料の結晶化に十分な時間にわたって加熱すること
を含む、方法。
（態様１２）
該ＯＳＤＡ−１がテトラメチルアンモニウムカチオンを含む、態様１１に記載の方法。
（態様１３）
該ＯＳＤＡ−２がピロリジン、エチレンジアミン、１，３−ジアミノプロパン、１−メチルピロリジン、ピペリジン、ピリジンおよび１，４−ジアミノブタンから選ばれる、態様１１に記載の方法。
（態様１４）
該有機構造規定剤がテトラメチルアンモニウムカチオンおよび１，３−ジアミノプロパンを含む、態様１１に記載の方法。
（態様１５）
該有機構造規定剤がテトラメチルアンモニウムカチオンおよびピロリジンを含む、態様１１に記載の方法。
（態様１６）
フェリエライト（ＦＥＲ）骨格タイプと、約１０以上の、アルミナに対するシリカのモル比（ＳＡＲ）と、全ての寸法において約２００ｎｍ以下の平均結晶サイズとを有する、結晶性ミクロ多孔質材料を含む触媒であって、炭化水素の転化、窒素酸化物の選択的触媒還元、および亜酸化窒素の触媒分解から選ばれる少なくとも１つのプロセスに対して触媒活性を示す、触媒。
（態様１７）
炭化水素の転化のための少なくとも１つの水素化機能性金属を更に含む、態様１６に記載の触媒。
（態様１８）
該少なくとも１つの水素化機能性金属がＰｔ、Ｐｄ、Ｒｈ、Ｒｕ、Ｎｉ、Ｒｅおよびこれらの混合物から選ばれる、態様１７に記載の触媒。
（態様１９）
窒素酸化物の選択的触媒還元および／または亜酸化窒素の触媒分解のための少なくとも１つの遷移金属を更に含む、態様１６に記載の触媒。
（態様２０）
該少なくとも１つの遷移金属がＣｕおよびＦｅから選ばれる、態様１９に記載の触媒。
【手続補正２】
【補正対象書類名】特許請求の範囲
【補正対象項目名】全文
【補正方法】変更
【補正の内容】
【特許請求の範囲】
【請求項１】
フェリエライト（ＦＥＲ）骨格タイプと、第２の四価または三価金属酸化物に対する第１の四価金属酸化物の１０以上のモル比と、２００ｎｍ以下の平均結晶サイズとを有する、結晶性ミクロ多孔質材料であって、３００ｍ２／ｇ〜４５０ｍ２／ｇの範囲にある表面積と、０．１０ｃｃ／ｇ〜０．２０ｃｃ／ｇの範囲にある細孔体積とを有する、結晶性ミクロ多孔質材料。
【請求項２】
あらゆる結晶の寸法において、２００ｎｍ以下の結晶サイズを有する、請求項１に記載の結晶性ミクロ多孔質材料。
【請求項３】
該第１の四価金属酸化物がシリカを含み、該第２の四価金属酸化物がアルミナを含み、アルミナに対するシリカの該モル比（ＳＡＲ）が１０〜６０の範囲にある、請求項１に記載の結晶性ミクロ多孔質材料。
【請求項４】
あらゆる結晶の寸法において、１００ｎｍ以下の平均結晶サイズを有する、請求項１に記載の結晶性ミクロ多孔質材料。
【請求項５】
少なくとも１つの水素化機能性金属を更に含む、請求項１に記載の結晶性ミクロ多孔質材料。
【請求項６】
該少なくとも１つの水素化機能性金属がＰｔ、Ｐｄ、Ｒｈ、Ｒｕ、Ｎｉ、Ｒｅおよびこれらの混合物から選ばれる、請求項５に記載の結晶性ミクロ多孔質材料。
【請求項７】
窒素酸化物の選択的触媒還元および／または亜酸化窒素の触媒分解のための少なくとも１つの遷移金属を更に含む、請求項１に記載の結晶性ミクロ多孔質材料。
【請求項８】
該少なくとも１つの遷移金属がＣｕおよびＦｅから選ばれる、請求項７に記載の結晶性ミクロ多孔質材料。
【請求項９】
フェリエライト（ＦＥＲ）骨格タイプと、１０以上の、アルミナに対するシリカのモル比（ＳＡＲ）と、２００ｎｍ以下の平均結晶サイズとを有する結晶性ミクロ多孔質材料を調製する方法であって、３００ｍ２／ｇ〜４５０ｍ２／ｇの範囲にある表面積と、０．１０ｃｃ／ｇ〜０．２０ｃｃ／ｇの範囲にある細孔体積とを有する、結晶性ミクロ多孔質材料を形成するために、
シリカ源、アルミナ源、アルカリ金属源、ならびに有機構造規定剤であって、
・第１有機構造規定剤（ＯＳＤＡ−１）および
・フェリエライト構造の形成を促進する第２有機構造規定剤（ＯＳＤＡ−２）
を、ＯＳＤＡ−２に対するＯＳＤＡ−１のモル比が０．２〜１．０の範囲にあるように含む有機構造規定剤を含む、合成混合物を形成すること：および、
該合成混合物を、１２０〜２００℃の範囲の温度に、該材料の結晶化に十分な時間にわたって加熱すること
を含む、方法。
【請求項１０】
該ＯＳＤＡ−１がテトラメチルアンモニウムカチオンを含み、該ＯＳＤＡ−２がピロリジン、エチレンジアミン、１，３−ジアミノプロパン、１−メチルピロリジン、ピペリジン、ピリジンおよび１，４−ジアミノブタンから選ばれる、請求項９に記載の方法。
【請求項１１】
該有機構造規定剤がテトラメチルアンモニウムカチオンおよび１，３−ジアミノプロパン、またはテトラメチルアンモニウムカチオンおよびピロリジンを含む、請求項９に記載の方法。
【請求項１２】
フェリエライト（ＦＥＲ）骨格タイプと、１０以上の、アルミナに対するシリカのモル比（ＳＡＲ）と、３００ｍ２／ｇ〜４５０ｍ２／ｇの範囲にある表面積と、０．１０ｃｃ／ｇ〜０．２０ｃｃ／ｇの範囲にある細孔体積と、全ての寸法において２００ｎｍ以下の平均結晶サイズとを有する、結晶性ミクロ多孔質材料を含む触媒であって、炭化水素の転化、窒素酸化物の選択的触媒還元、および亜酸化窒素の触媒分解から選ばれる少なくとも１つのプロセスに対して触媒活性を示す、触媒。
【請求項１３】
炭化水素の転化のための、Ｐｔ、Ｐｄ、Ｒｈ、Ｒｕ、Ｎｉ、Ｒｅおよびこれらの混合物から選ばれる少なくとも１つの水素化機能性金属を更に含む、請求項１２に記載の触媒。
【請求項１４】
窒素酸化物の選択的触媒還元および／または亜酸化窒素の触媒分解のための少なくとも１つの遷移金属を更に含む、請求項１２に記載の触媒。
【請求項１５】
該少なくとも１つの遷移金属がＣｕおよびＦｅから選ばれる、請求項１４に記載の触媒。